(57)【要約】【課題】抗ウイルス性を有するとともに塗工された際に被塗工体の外観を損ねることがない、抗ウイルス性に優れ透明性を有する表面処理剤を提供する。【解決手段】スルホン酸系界面活性剤が担持された炭酸カルシウムである抗ウイルス剤を含有する塗料からなり、前記塗料が紫外線硬化型塗料または電子線硬化型塗料である抗ウイルス性表面処理剤であり、スルホン酸系界面活性剤が担持された無機充填剤である抗ウイルス剤を含有する塗料からなり、前記塗料がアニオン性の水性樹脂エマルジョンである抗ウイルス性表面処理剤であり、スルホン酸系界面活性剤が担持された無機充填剤である抗ウイルス剤を含有する塗料からなり、前記塗料が水性樹脂エマルジョンまたは有機溶剤系塗料であり、前記抗ウイルス剤のスルホン酸系界面活性剤（Ｂ）と無機充填剤（Ｃ）との重量比Ｂ：Ｃが１：５〜１：１である抗ウイルス性表面処理剤である。【選択図】  なし【特許請求の範囲】
【請求項１】
スルホン酸系界面活性剤が担持された炭酸カルシウムである抗ウイルス剤を含有する塗料からなり、前記塗料が紫外線硬化型塗料または電子線硬化型塗料である抗ウイルス性表面処理剤。
【請求項２】
スルホン酸系界面活性剤が担持された無機充填剤である抗ウイルス剤を含有する塗料からなり、前記塗料がアニオン性の水性樹脂エマルジョンである抗ウイルス性表面処理剤。
【請求項３】
前記抗ウイルス剤のスルホン酸系界面活性剤（Ｂ）と炭酸カルシウム（Ｃ´）との重量比Ｂ：Ｃ´が１：２０〜１：１である請求項１に記載の抗ウイルス性表面処理剤。
【請求項４】
前記抗ウイルス剤のスルホン酸系界面活性剤（Ｂ）と無機充填剤（Ｃ）との重量比Ｂ：Ｃが１：２０〜１：１である請求項２に記載の抗ウイルス性表面処理剤。
【請求項５】
スルホン酸系界面活性剤が担持された無機充填剤である抗ウイルス剤を含有する塗料からなり、前記塗料が水性樹脂エマルジョンまたは有機溶剤系塗料であり、前記抗ウイルス剤のスルホン酸系界面活性剤（Ｂ）と無機充填剤（Ｃ）との重量比Ｂ：Ｃが１：５〜１：１である抗ウイルス性表面処理剤。
【請求項６】
前記抗ウイルス性表面処理剤の固形分総量（前記塗料の固形分と前記抗ウイルス剤との合計）に対する前記スルホン酸系界面活性剤の含有量が１重量％〜１０重量％である請求項１-５に記載の抗ウイルス性表面処理剤。
【発明の詳細な説明】
【技術分野】
【０００１】
抗ウイルス性を有する表面処理剤に関する。
【背景技術】
【０００２】
重症呼吸器感染症（ＳＡＲＳ）ウイルス、鳥インフルエンザウイルス、口蹄疫ウイルス、新型インフルエンザウイルス等のウイルス病が次々と社会的問題となっている。
本来、ウイルスの宿主域は限定され、哺乳類に感染するものは哺乳類だけ、鳥類に感染するものは鳥類だけというのが通常である。しかし、鳥インフルエンザウイルスは、鳥類のみならず哺乳類にも感染することができる広い宿主域をもつウイルスであるため、ヒトに対して感染する恐れがある。昨今では、アジアやヨーロッパでもＨ５Ｎ１型鳥インフルエンザウイルスが蔓延し、それをベースに変異した強毒型インフルエンザの出現が危惧されている。最近では、耐性の高いノロウイルスや感染した際の死亡率の高いエボラウイルスが猛威をふるっており、ウイルスによるパンデミック（感染爆発）への備えのみならず、内装材等の建築材や日常品にまで抗ウイルス製品が期待されるようになってきている。
【０００３】
様々な建築材や日常品に簡易的に抗ウイルス性を付与する方法として無機系充填剤を添加した塗料を塗布する方法があり、特許文献１にはカルシウムおよび／またはマグネシウムの酸化物および／または水酸化物を含む抗ウイルス性成分と塗料樹脂成分を含有することを特徴とする抗ウイルス性塗料組成物が開示されている。そして、塗料樹脂成分（固形分）に対する抗ウイルス性成分の含有量は、５０〜５００質量％であることが好ましく、５０質量％未満では抗ウイルス性の発現が困難となることが示されている。したがって、カルシウム酸化物、カルシウム水酸化物等を抗ウイルス性成分として用いる場合には、抗ウイルス性発現のためにこれらの無機系充填剤を比較的多量に添加する必要がある。
【先行技術文献】
【特許文献】
【０００４】
【特許文献１】特開２００７−１０６８７６号公報
【発明の概要】
【発明が解決しようとする課題】
【０００５】
このように、無機系充填剤を添加した塗料は抗ウイルス性の発現のために比較的多量の抗ウイルス性成分の添加が必要となり、この塗料は添加された抗ウイルス性成分である無機系充填材により透明性が低下し、さらに不透明となる場合もある。この様に塗料の透明性が低下すると、被塗装体である建築材等の外観が損なわれる。特に建築材や日常品はその表面に意匠性を付与している場合が多く、その意匠性を害することなく抗ウイルス性を付与することが求められる。
また、抗ウイルス性を有する化合物としてスルホン酸系界面活性剤があるが、これらを塗料に添加する場合、塗料の種類によってはスルホン酸系界面活性剤の分散状態が悪くなりきれいに塗工ができなかったり、また抗ウイルス性も不十分となることがある。
【０００６】
本発明は上記問題を解決するものであり、抗ウイルス性を有するとともに塗工された際に被塗工体の外観を損ねることがない、抗ウイルス性、透明性および塗工性に優れる表面処理剤を提供することを目的とする。
【課題を解決するための手段】
【０００７】
前述の課題を解決するために本発明が用いた手段は、スルホン酸系界面活性剤が担持された炭酸カルシウムである抗ウイルス剤を含有する塗料からなり、前記塗料が紫外線硬化型塗料または電子線硬化型塗料である抗ウイルス性表面処理剤とすることである。さらに、抗ウイルス剤のスルホン酸系界面活性剤（Ｂ）と炭酸カルシウム（Ｃ´）との重量比Ｂ：Ｃ´が１：２０〜１：１であることが好ましい。また、スルホン酸系界面活性剤が担持された無機充填剤である抗ウイルス剤を含有する塗料からなり、前記塗料がアニオン性の水性樹脂エマルジョンである抗ウイルス性表面処理剤とすることである。さらに、抗ウイルス剤のスルホン酸系界面活性剤（Ｂ）と無機充填剤（Ｃ）との重量比Ｂ：Ｃが１：２０〜１：１であることが好ましい。また、スルホン酸系界面活性剤が担持された無機充填剤である抗ウイルス剤を含有する塗料からなり、前記塗料が水性樹脂エマルジョンまたは有機溶剤系塗料であり、前記抗ウイルス剤のスルホン酸系界面活性剤（Ｂ）と無機充填剤（Ｃ）との重量比Ｂ：Ｃが１：５〜１：１である抗ウイルス性表面処理剤である。さらに、抗ウイルス性表面処理剤の固形分総量（塗料の固型分と抗ウイルス剤との合計）に対するスルホン酸系界面活性剤の含有量が１重量％〜１０重量％であることが好ましい。
【発明の効果】
【０００８】
本発明によれば、抗ウイルス性に優れる抗ウイルス性表面処理剤を得ることができる。また、被塗工体に該表面処理剤を塗工する際の塗工性に優れ、塗工し製膜された塗膜が透明性を有する抗ウイルス性表面処理剤を得ることができる。
【発明を実施するための形態】
【０００９】
以下、本発明について詳細を説明する。
【００１０】
本発明の概要は、スルホン酸系界面活性剤を担持した無機充填剤である抗ウイルス剤を含有する塗料からなる抗ウイルス性を有する表面処理剤である。本発明の抗ウイルス性表面処理剤は主に上塗り塗料と言われるトップコートとして利用されるものである。
【００１１】
塗料の一般的な成分としては、各種合成樹脂などの樹脂、着色顔料や体質顔料，つや消し剤，防錆剤といった顔料、増粘剤，防腐剤，安定剤，乾燥剤，消泡剤といった添加剤、シンナー，アルコール，エーテル，ケトン，エステルなど有機溶剤または水といった溶剤から構成されており、本発明における塗料としては、各種水性樹脂エマルジョンや有機溶剤系塗料、紫外線硬化型塗料，電子線硬化型塗料などエネルギー線硬化型樹脂を用いた無溶剤系塗料が挙げられる。
【００１２】
水性樹脂エマルジョンは分散質である樹脂が分散媒である水中に分散された物である。ここで分散媒である水にはアルコール等の親水性溶剤を含んでいてもよい。樹脂を水に分散させる方法には、界面活性剤を乳化剤として使用した強制乳化型と樹脂中に親水基を導入した自己乳化型がある。本発明においては強制乳化型および自己乳化型の両方を用いることができる。
【００１３】
また、分散した樹脂粒子がコロイドの範囲内にあるコロイダルディスパーションタイプと分散した樹脂粒子がコロイドの範囲を超えたエマルジョンタイプがある。本発明の水性樹脂エマルジョンには両方が含まれる。樹脂の高分子量化による耐汚染性付与、溶剤含有量が低いことによるＶＯＣ低減の観点からエマルジョンタイプが好ましい。
【００１４】
本発明において塗料にはスルホン酸系界面活性剤を担持した無機充填剤を添加するが、スルホン酸系界面活性剤はアニオン性である。したがって、水性樹脂エマルジョンもアニオン性であることが好ましい。水性樹脂エマルジョンがアニオン性であればアニオン性界面活性剤を添加しても安定した分散状態の抗ウイルス性表面処理剤を得ることができる。一方、カチオン性の水性樹脂エマルジョンを用いるとアニオン性のスルホン酸系界面活性剤の添加によりエマルジョンが破壊される場合がある。したがって、アニオン性の水性樹脂エマルジョンを用いることでより安定した抗ウイルス性表面処理剤を得ることができ好ましい。
【００１５】
水性樹脂エマルジョンに使用される樹脂としてアクリル系、ウレタン系、アクリルウレタン系、スチレンアクリル系、ポリカーボネート系、エポキシ系、ＥＶＡ系、酢ビ系、塩ビアクリル系等、一般的に使用されているものを用いることができる。これらの樹脂を混合して用いてもよい。
【００１６】
有機溶剤系塗料は分散質である樹脂が分散媒である有機溶剤中に溶解または分散した状態で存在している。分散媒である有機溶剤としては、アルコール類，エステル類，ケトン類，エーテルアルコール類，脂肪族炭化水素および芳香族炭化水素またはこれら混合系の炭化水素類，塩素系炭化水素類などがあり、これらを混合して使用することもできる。
【００１７】
有機溶剤系塗料に使用される樹脂としては、アクリル系、ウレタン系、アクリルウレタン系、スチレンアクリル系、ポリカーボネート系、エポキシ系、ＥＶＡ系、酢ビ系、塩ビアクリル系等、一般的に使用されているものを用いることができる。これらの樹脂を混合して用いてもよい。
【００１８】
無溶剤系塗料である紫外線硬化型塗料，電子線硬化型塗料などは、反応性を有するオリゴマーやモノマーを必須成分として含有し、紫外線硬化型塗料はさらにヒドロキシアセトフェノン、アミノアセトフェノン、ベンゾイン、ベンゾインエーテル、ベンジルケタール、ベンゾフェノン、チオキサンソン、フォスフィンオキサイド、グリオキシエステル、オキシ酢酸エステルなどの光重合開始剤を含有している。またこれら塗料は基本的には溶剤を含まない無溶剤系である。
【００１９】
オリゴマーはモノマーの繰り返し数が２〜２０程度の重合体であり、プレポリマーとも呼ばれる。オリゴマーは反応性の二重結合を末端に２〜６個持っており、低粘度液状から半固体状まで幅広い状態で存在する。代表的なオリゴマーとしてはウレタンアクリレート、エポキシアクリレート、ポリエステルアクリレートなどがある。
モノマーは反応性の二重結合を一個持つ単官能モノマー，二個持つ二官能モノマー、三個以上持つ多官能モノマーがあり、各種アクリレートモノマーが使用できる。
【００２０】
本発明の抗ウイルス剤であるスルホン酸系界面活性剤を担持した無機充填剤とは、無機充填剤の表面にスルホン酸系界面活性剤を表面処理したものである。
本発明に用いるスルホン酸系界面活性剤としては、例えばアルキルベンゼンスルホン酸系化合物、アルキルジフェニルエーテルジスルホン酸系化合物、アルキルナフタレンスルホン酸系化合物、アルキル硫酸エステル系化合物、ポリオキシエチレンアルキル硫酸エステル系、ナフタレンスルホン酸ホルマリン縮合物系化合物等が挙げられる。この中でも抗ウイルス性に優れるとの観点からアルキルベンゼンスルホン酸系化合物、アルキルジフェニルエーテルジスルホン酸系化合物、アルキルナフタレンスルホン酸系化合物が好ましく、特に抗ウイルス性に優れるアルキルベンゼンスルホン酸系化合物がより好ましい。
【００２１】
本発明で用いるスルホン酸系界面活性剤において、スルホン酸基は例えばインフルエンザウイルスのノイライミダーゼとの親和性が高く、阻害作用を現すことができると想定している。また官能基の構造はノイライミダーゼへの接近に関して影響を示し、嵩高くなく立体障害を受け難い構造が重要となると考えられる。その点において、アルキルベンゼンスルホン酸系界面活性剤は好適であり、特にドデシルベンゼンスルホン酸が好ましい。
さらに、上記のスルホン酸系界面活性剤としては、ナトリウム塩、カリウム塩などのアルカリ金属塩、カルシウム、バリウム等のアルカリ土類金属塩等がある。抗ウイルス性に優れる点でアルカリ金属塩が好ましく、ドデシルベンゼンスルホン酸ナトリウム（ＤＢＳ）がさらに好ましい。
【００２２】
無機充填剤としては特に制限はなく、一般的なものが使用できる。例えば炭酸カルシウム、シリカ、タルク、マイカ、クレー、珪藻土、アルミナ、酸化チタン、水酸化マグネシウム、酸化亜鉛、ケイ酸カルシウム、水酸化アルミニウムなどが挙げられ、それらを単独あるいは併用して用いることができる。コスト面および供給面から炭酸カルシウム、シリカが好ましく、中でも炭酸カルシウムがより好ましい。
無機充填剤にスルホン酸系界面活性剤を担持する方法としては、スルホン酸系界面活性剤の水溶液を無機充填剤に吹き付け乾燥する方法や、スルホン酸系界面活性剤の水溶液に無機充填剤を添加・混合して水分を飛ばし乾燥させ、残った固形分をボールミルのような公知の粉砕機ですり潰す方法などがある。
【００２３】
抗ウイルス剤のスルホン酸系界面活性剤（Ｂ）と無機充填剤（Ｃ）との重量比Ｂ：Ｃは、１：２０〜１：１であることが好ましく、１：１０〜１：１であることがより好ましい。スルホン酸系界面活性剤（Ｂ）の比率が重量比Ｂ：Ｃの１：２０より小さいと、スルホン酸系界面活性剤が均一に担持されにくく塗料に添加した際に抗ウイルス性が十分に発揮されない可能性があり、スルホン酸系界面活性剤（Ｂ）の比率が重量比Ｂ：Ｃの１：１より大きいと無機充填剤の表面に過剰に担持され、湿気により塊状となる為、塗料への分散性が悪くなり塗工時に表面不具合となる可能性がある。
【００２４】
本発明の抗ウイルス性表面処理剤は、塗料に前述の抗ウイルス剤を添加して撹拌、分散させることにより得られる。撹拌方法としては一般的な工業用撹拌機が使用でき、ディゾルバー式ミキサー、バタフライミキサー、万能撹拌機などを用いることができる。
【００２５】
抗ウイルス剤の添加については、抗ウイルス性表面処理剤中の固形分総量（塗料の固形分と前記抗ウイルス剤との合計）に対する含有量が２ｗｔ％〜５０ｗｔ％になるようにすることが好ましく、４ｗｔ％〜３０ｗｔ％であることがより好ましい。抗ウイルス剤の含有量が２ｗｔ％より少ないと、塗膜にした際に抗ウイルス性が十分に発揮されない可能性があり、５０ｗｔ％より多いと、塗料の粘度が上昇し過ぎて塗膜の形成に影響を及ぼしたり、また塗膜の表面が荒れやすく耐汚染性などの低下を招く可能性がある。
【００２６】
また、抗ウイルス性表面処理剤中のスルホン酸系界面活性剤の含有量としては、抗ウイルス性表面処理剤中の固形分総量（塗料の固形分と前記抗ウイルス剤との合計）に対する含有量が１ｗｔ％〜１０ｗｔ％であることが好ましく、２ｗｔ％〜５ｗｔ％であることがより好ましい。スルホン酸系界面活性剤の含有量が１ｗｔ％より少ないと抗ウイルス性が十分に発揮されない可能性があり、１０ｗｔ％より多いと塗膜の表面がべたつき耐汚染性の低下を招く可能性がある。
【００２７】
本発明の抗ウイルス性表面処理剤は様々な物品の表面に塗工することができる。例えば、建築材、日用品、家具、防護服、マスク、フィルター等に用いることができる。ここで、フィルム、シート、レザー等のシート状物に抗ウイルス性表面処理剤を塗工することで様々な用途に用いることができて好ましい。
【００２８】
シート状物としては、特に制限はないが、ポリエチレンやポリプロピレンなどのポリオレフィン系樹脂、ポリエチレンテレフタレート、変性ポリエステルなどのポリエステル系樹脂、ポリ塩化ビニルやエチレン‐塩化ビニル、プロピレン‐塩化ビニル共重合体、塩化ビニル‐酢酸ビニル共重合体、塩化ビニル‐塩化ビニリデン共重合体などのポリ塩化ビニル系樹脂、アクリル系樹脂、ポリウレタン系樹脂などの合成樹脂製シート、紙、織布、不織布等の材料を用いることができる。
さらに前記シート状物の材料１種類以上からなる層を積層した多層としてもよく、各種樹脂発泡層、印刷層や着色層などの意匠層等の層を設けることで使用する用途や要求される物性に応じたシート状物を得ることができる。ここで、意匠層としては例示した印刷層、着色層以外にも視覚を通じて美観を起こさせるような層であればよい。
【００２９】
また、本発明の抗ウイルス性表面処理剤を塗工する被塗工体にも抗ウイルス性を付与することが好ましく、抗ウイルス性表面処理剤の層と合わせて抗ウイルス効果の持続性向上が期待できる。したがって、被塗工体をシート状物とする場合にはシート状物に抗ウイルス性を有する層を設けることが好ましい。そして、抗ウイルス性を有する層を樹脂で形成する場合、樹脂に抗ウイルス性を有する抗ウイルス剤を添加することができる。
【００３０】
例えば、シート状物を塩化ビニル系樹脂製シートとした場合、抗ウイルス剤としてはスルホン酸系界面活性剤が好適に用いられる。具体的にはアルキル硫酸エステル系界面活性剤、アルキルベンゼンスルホン酸系界面活性剤、アルキルナフタレンスルホン酸系界面活性剤、アルキルジフェニルエーテルジスルホン酸系界面活性剤、ポリオキシエチレンアルキル硫酸エステル系界面活性剤、ナフタレンスルホン酸ホルマリン縮合物が挙げられる。抗ウイルス性の効果が高いことからアルキルベンゼンスルホン酸系界面活性剤が好ましく、ドデシルベンゼンスルホン酸系界面活性剤がさらに好ましい。さらに、上記のスルホン酸系界面活性剤としては、ナトリウム塩、カリウム塩などのアルカリ金属塩、カルシウム、バリウム等のアルカリ土類金属塩を好適に用いることができる。
【００３１】
ポリ塩化ビニル系樹脂製シートを構成するポリ塩化ビニル系樹脂へのスルホン酸系界面活性剤の含有量はポリ塩化ビニル系樹脂１００重量部に対し、０．１重量部〜１０重量部が好ましい。またスルホン酸系界面活性剤を添加することで着色を起こす場合があることから、スルホン酸系界面活性剤が製造段階で予め添加されているペースト用塩化ビニル系樹脂をポリ塩化ビニル系樹脂の一部または全部として用いることで着色を解消することができる。
【００３２】
また、これらスルホン酸系界面活性剤は本発明の抗ウイルス性表面処理剤に添加されている抗ウイルス剤のように無機充填剤に担持されたものを添加してもよい。
【００３３】
本発明の抗ウイルス性シート状物は、本発明の抗ウイルス性表面処理剤をシート状物の少なくともその片面の表面に塗工して得る。抗ウイルス性表面処理剤をシート状物に塗工するには、ナイフコーティング、グラビアコーティング、ロールコーティング、バーコーティング、ダイコーティングなどの塗工方法を用いることができる。
【００３４】
塗工の膜厚としては１〜１００μｍが好ましく、５〜５０μｍがより好ましい。１μｍ未満では摩耗により抗ウイルス効果がなくなってしまい易く、１００μｍより厚いと乾燥時に部分的に発泡し外観を損ねるおそれがある。
【００３５】
抗ウイルス性表面処理剤をシート状物に塗工後固化するには、ベースとなる塗料の塗膜の固化方法と同様にして行うことができる。ベースとなる塗料が水性樹脂エマルジョンや有機溶剤系塗料の場合は、溶剤成分を蒸散させるため熱風乾燥炉、遠赤外線乾燥炉等を用いることができる。ベースとなる塗料が紫外線硬化型塗料，電子線硬化型塗料などエネルギー線硬化型樹脂を用いた無溶剤系塗料の場合には、紫外線照射機や電子線照射機により塗膜に各エネルギー線を照射して塗膜を固化することができる。
【００３６】
抗ウイルス性シート状物の表層の上面にエンボス加工などによって絞を形成することができる。絞を形成することで、意匠のバリエーションが増やすことが可能である。
【００３７】
本発明の抗ウイルス性表面処理剤は各種のウイルスにおいて抗ウイルス性の効果が期待されるが、特にエンベロープを有するウイルスに対し高い抗ウイルス性を発現する。エンベロープを有するウイルスとしては、例えば鳥インフルエンザウイルス、人インフルエンザウイルス、豚インフルエンザウイルス等のイフルエンザウイルス、Ｂ型肝炎ウイルス、Ｃ型肝炎ウイルス、ヒト免疫不全ウイルス、水痘帯状疱疹ウイルス、単純ヘルペスウイルス、ヒトヘルペスウイルス、ムンプスウイルス、ＲＳウイルス、エボラウイルス等が挙げられる。
【実施例】
【００３８】
本発明を実施例によって、さらに詳しく説明するが本発明はこれらの実施例によって限定されるものではない。なお、実施例６は、以下参考例２と読み替える。
【００３９】
実施例および比較例に使用した各配合剤の具体的な物質名は以下の通りである。
水性樹脂エマルジョンＡ−１：ウレタン系処理剤（アニオン性）  固形分３３重量％  シリカ固形分中３重量％
（商品名；ダイプラコート（登録商標） ＷＦ、大日精化工業社製）
水性樹脂エマルジョンＡ−２：ウレタン系処理剤（アニオン性）  固形分３０重量％
（商品名；ＲＳ−２０１４、トクシキ社製）
紫外線硬化型塗料Ａ−３    ：ＵＶ硬化塗料
（商品名；セイカビーム、大日精化工業社製）
スルホン酸系界面活性剤Ｂ  ：アルキルベンゼンスルホン酸Ｎａ  純度９０％
（商品名；ＨＳ９０／Ｓ、ＨＵＮＴＳＭＡＮ社製）
充填剤Ｃ−１              ：重質炭酸カルシウム
（商品名；ホワイトン３０５、白石カルシウム製）
充填剤Ｃ−２              ：シリカゲル
スルホン酸系界面活性剤（Ｂ）担持充填剤（Ｃ）の担持割合（重量比）
担持物Ｄ−１              ：  Ｂ：Ｃ−１＝１：１５
担持物Ｄ−２              ：  Ｂ：Ｃ−１＝１：５
担持物Ｄ−３              ：  Ｂ：Ｃ−１＝１：３
担持物Ｄ−４              ：  Ｂ：Ｃ−２＝１：１
抗ウイルス材料Ｅ−１：水酸化カルシウム焼成物(商品名；スカロー、細菌研究所社製)
抗ウイルス材料Ｅ−２：ジヨードメチル複合体(商品名；ＰＢＭ‐Ｈ７、ＭＩＣ社製)
【００４０】
担持物Ｄ−１〜Ｄ−３はスルホン酸系界面活性剤Ｂの５０ｗｔ％水溶液を、充填剤Ｃ−１に吹き付け乾燥させることにより作製した。得られた担持物の平均粒径はそれぞれ３．２μｍ、３．８μｍ、４．５μｍであった。担持物Ｄ−４はスルホン酸系界面活性剤Ｂの５０ｗｔ％水溶液中にフィラーを添加し撹拌後、水分を蒸発させて残った固形分を乳鉢によりすり潰して作製した。得られた担持物Ｄ−４の平均粒径は５μｍであった。
【００４１】
表１に示した実施例及び比較例の配合物を万能撹拌器を用いて回転数１０００ｒｐｍにて２分間混合し、抗ウイルス性表面処理剤を作製した。そして、この抗ウイルス性表面処理剤をシート状物として基布付き軟質ＰＶＣシートにバーコーターで塗工した。
水性樹脂エマルションベースの表面処理剤は塗工後に１３０℃のオーブンで４分間乾燥し抗ウイルス処理剤を固化し抗ウイルス性シート状物を得た。抗ウイルス性表面処理剤の膜厚は１０μｍであった。
ＵＶ硬化塗料ベースの表面処理剤は塗工後に紫外線照射機にて紫外線を照射し、抗ウイルス処理剤を固化し抗ウイルス性シート状物を得た。抗ウイルス性表面処理剤の膜厚は１５μｍであった。
【００４２】
＜抗ウイルス性＞
被検ウイルスとして、鳥インフルエンザウイルスＡ／ｗｈｉｓｔｌｉｎｇ  ｓｗａｎ／Ｓｈｉｍａｎｅ／４９９／８３（Ｈ５Ｎ３）株を使用した。（以下、Ｈ５Ｎ３株という）。
Ｈ５Ｎ３株を滅菌リン酸緩衝食塩液（ＰＢＳ；ｐＨ７．２）で１．０×１０６ＥＩＤ５０／０．１ｍＬになるように希釈して試験用ウイルス液を調製した。
【００４３】
表１に記載の実施例及び比較例で作製したシート状物５ｃｍ×５ｃｍを、シャーレに置き、シート状物表面に、試験用ウイルス液を０．２２ｍｌ載せ、その上に４ｃｍ×４ｃｍポリエチレンフィルムを被せ、シャーレに蓋をし、２０℃に設定したインキュベーター内で１時間静置した。１時間後、シート状物表面のウイルス液を採取し、前記ＰＢＳで１０倍段階希釈し、希釈したウイルス液を１０日齢発育鶏卵の漿尿膜腔内に注射針を用いて０．１ｍＬ接種した。
【００４４】
接種後、発育鶏卵を３７℃で２日間培養した後、漿尿膜腔でのウイルス増殖の有無を赤血球凝集試験により判定し、Ｒｅｅｄ＆Ｍｕｅｎｃｈの方法によってウイルス力価（ｌｏｇ１０ＥＩＤ５０／０．１ｍｌ ）を算出した。
またブランクとして試験前（シート状物に接触させる前）の試験用ウイルス液のウイルス力価（ｌｏｇ１０ＥＩＤ５０／０．１ｍｌ ）も上記手順で算出し、シート状物の抗ウイルス性は試験前のウイルス液のウイルス力価からシート状物に接触させて1時間後のウイルス液のウイルス力価を引いた差で評価した。この差が大きいほどシート状物の抗ウイルス性が強いことを示す。
【００４５】
○：ウイルス力価（試験前）とウイルス力価（１時間後）の差が３以上  抗ウイルス効果が高い
△：ウイルス力価（試験前）とウイルス力価（１時間後）の差が１以上３未満  抗ウイルス効果を有する
×：ウイルス力価（試験前）とウイルス力価（１時間後）の差が１未満  抗ウイルス効果が低い
【００４６】
＜塗工性＞        
ＰＶＣシートに各処理剤をバーコーターで塗工した際の、表面状態を目視にて評価した。
【００４７】
○：塗工性に問題なし
×：ハジキやスジが発生
【００４８】
＜透明性＞
表１に記載の実施例及び比較例で作製したシート状物の透明性を目視にて評価した。
【００４９】
○：透明。
△：若干透明性に欠けるが使用上問題ないレベル。
×：不透明。
【００５０】
＜耐汚染性＞
ＪＩＳ  Ｋ  ３９２０に記載のスネルカプセルテスターに標準ゴムブロックを６個入れ、シート状物の表面層がゴムブロックと接触する向きにセットして５０ｒｐｍの回転数で正転５分・反転５分を５サイクル回転させたあと、シート状物を取り出してヒールマークの付着の程度を観察し、汚れ性を評価した。さらに汚染面を乾いた布で拭いた後のヒールマークの付着の程度から清掃性を評価した。汚れ性と清掃性の両面から耐汚染性を評価した。
【００５１】
汚れ性
○：ほとんど付着なし（わずかに付着が認められる程度）
△：付着があるが目立たない
×：付着あり
【００５２】
清掃性
○：汚れの除去が可能（清掃後、汚れが目立たない）
△：一部の汚れが除去しにくい（清掃後、目に付く汚れがある）
×：多くの汚れが除去しにくい
【００５３】
【表１】
2020139165.tif 000002
【００５４】
実施例１、参考例と比較例１を比べると、スルホン酸系界面活性剤の添加により抗ウイルス性が発現していることが解る。実施例２と比較例２を比べると、スルホン酸系界面活性剤の単純添加でも抗ウイルス性能が出ない水性樹脂エマルジョンに対しても抗ウイルス性能が得られることが解る。
実施例３〜６と比較例３を比べると、スルホン酸系界面活性剤の単純添加でも抗ウイルス性能が出ないＵＶ硬化塗料に対しても抗ウイルス性能が得られることが解る。また実施例３〜６は固形分中のスルホン酸系界面活性剤の含有量は同じものであるが、固形分中の担持物（抗ウイルス剤）の含有量が少ない方が透明性や床材としての使用を想定した耐汚染性の評価において優れていた。実施例３は耐汚染性については低い評価となったが、塗工性，透明性，抗ウイルス性に関しては優れており、床材でない用途においては有用であると考える。
実施例４〜６と比較例４、５を比べると市販の抗ウイルス剤では抗ウイルス性が出ていないことが判る。
【産業上の利用可能性】
【００５５】
本発明によれば、接触したウイルスのウイルス力価を迅速に低減してウイルスを不活化させる外観の優れたシート状物を提供できることから、さまざまな日常品や建築物や乗り物等に好適である。特に、病院、オフィス、老建施設、学校等の公共施設、バス、電車などの一度に多くの人が集まりウイルスの感染リスクが高い場所に適している。